【手続補正書】
【提出日】令和1年11月13日(2019.11.13)
【手続補正１】
【補正対象書類名】明細書
【補正対象項目名】００４９
【補正方法】変更
【補正の内容】
【００４９】
様々な修飾ならびにバリエーションが、請求される対象の精神および範囲から逸脱することなく、記載された実施形態に対して成され得ることは、当業者に明白であるべきである。従って、明細書は、様々な記載された実施形態の修飾およびバリエーションをカバーすること、但し、かかる修飾ならびにバリエーションは、添付の請求の範囲およびその均等物の範囲内であることが意図される。
以下、本発明の好ましい実施形態を項分け記載する。
実施形態１
超高分子量（ＵＨＭＷ）Ｃ４-Ｃ３０α-オレフィン抗力減少剤（ＤＲＡ）を生産する方法であって、
反応炉において第１のα-オレフィンモノマーを触媒および炭化水素溶媒の存在下で重合させて、ＵＨＭＷＣ４-Ｃ３０α-オレフィンポリマーＤＲＡを生産する工程を含み、前記触媒が、
少なくとも１つの、式Ｒ１Ｒ２Ｎ-アリール（式中、Ｒ１およびＲ２は、同じであるか、または異なり、それぞれが、水素、アルキル、またはシクロアルキル基であり、Ｒ１およびＲ２の少なくとも１つが、少なくとも１つの炭素原子を含有する）を有する第３級モノフェニルアミン；
少なくとも１つの、式ＴｉＸｍ（式中、ｍは、２．５〜４．０であり、Ｘは、ハロゲン含有部分である）を有するハロゲン化チタン；ならびに
少なくとも１つの、式ＡｌＲｎＹ３-ｎ（式中、Ｒは、炭化水素基であり、Ｙは、ハロゲンまたは水素であり、ｎは、１〜２０である）を有する共触媒、から本質的になり、
前記触媒が、担体または担持体を欠く、方法。
実施形態２
前記ＵＨＭＷＣ４-Ｃ３０α-オレフィンポリマーＤＲＡが、ホモポリマー、コポリマー、またはターポリマーである、実施形態１に記載の方法。
実施形態３
前記重合工程が、前記第１のα-オレフィンモノマーを第２のα-オレフィンコモノマーと共重合させることを含み、前記第１および第２のα-オレフィンコモノマーが、異なるＣ４-Ｃ３０オレフィンである、実施形態１に記載の方法。
実施形態４
前記第１のα-オレフィンコモノマーおよび前記第２のα-オレフィンコモノマーが、Ｃ６-Ｃ１２オレフィンを含む、実施形態３に記載の方法。
実施形態５
前記第１のα-オレフィンコモノマーが１-ヘキセンであり、前記第２のα-オレフィンコモノマーが１-ドデセンである、実施形態４に記載の方法。
実施形態６
前記ＵＨＭＷＣ４-Ｃ３０α-オレフィンポリマーＤＲＡが、非晶質構造を有する、実施形態１に記載の方法。
実施形態７
前記重合工程のため、前記反応炉への添加に先立ち、前記ハロゲン化チタンおよび前記共触媒を活性化することをさらに含む、実施形態１に記載の方法。
実施形態８
活性化されたハロゲン化チタンおよび共触媒の前記反応炉への添加に先立ち、前記第３級モノフェニルアミンを前記反応炉に加えることをさらに含む、実施形態７に記載の方法。
実施形態９
前記重合工程のため、前記反応炉への添加に先立ち、前記ハロゲン化チタン、前記共触媒、および前記第３級モノフェニルアミンを活性化することをさらに含む、実施形態１に記載の方法。
実施形態１０
前記炭化水素溶媒が、前記重合工程に先立ち、前記重合工程を通じて、またはロッドクライミング効果の開始時に加えられる、実施形態１に記載の方法。
実施形態１１
前記炭化水素溶媒が、前記ロッドクライミング効果の開始時に加えられる、実施形態１０に記載の方法。
実施形態１２
還元剤がＡｌである、実施形態１に記載の方法。
実施形態１３
前記ハロゲン化チタンがＴｉＣｌ３・１／３ＡｌＣｌ３である、実施形態１に記載の方法。
実施形態１４
前記共触媒が、トリメチルアルミニウム、トリエチルアルミニウム、トリ-ｎ-プロイルアルミニウム、トリ-ｎ-ブチルアルミニウム、トリ-イソブチルアルミニウム、トリ-ｎ-ヘキシルアルミニウム、トリ（２-メチルペンチル）アルミニウム、トリ-ｎ-オクチルアルミニウム、ジエチルアルミニウムヒドリド、ジイソブチルアルミニウムヒドリド、ジイソプロイルアルミニウムクロリド、ジメチルアルミニウムクロリド、ジエチルアルミニウムクロリド、ジエチルアルミニウムブロミド、ジエチルヨードアルミニウム、ジ-ｎ-プロピルアルミニウムクロリド、ジ-ｎ-ブチルアルミニウムクロリド、およびジイソブチルアルミニウムクロリドからなる群から選択される１つまたは複数の有機アルミニウム化合物を含む、実施形態１に記載の方法。
実施形態１５
前記第３級モノフェニルアミンが、Ｎ，Ｎ-ジエチルアニリン、Ｎ-エチル-Ｎ-メチルパラトリルアミン、Ｎ，Ｎ-ジプロピルアニリン、Ｎ，Ｎ-ジエチルメシチルアミン、およびその組み合わせからなる群から選択される、実施形態１に記載の方法。
実施形態１６
前記第３級モノフェニルアミンがＮ，Ｎ-ジエチルアニリンを含む、実施形態１５に記載の方法。
実施形態１７
前記重合工程が、室温以下にて生じる、実施形態１に記載の方法。
実施形態１８
前記炭化水素溶媒が、直鎖脂肪族化合物、分岐炭化水素、脂環式炭化水素、および芳香族炭化水素からなる群から選択される１つまたは複数の溶媒を含む、実施形態１に記載の方法。
実施形態１９
前記炭化水素溶媒が、１つまたは複数の芳香族溶媒を含む、実施形態１８に記載の方法。
実施形態２０
前記重合工程が、アルゴン雰囲気において時間４〜６時間、反応温度１５〜２５℃かつ撹拌速度６００〜８００ｒｐｍにて生じる、実施形態１に記載の方法。
実施形態２１
前記ＵＨＭＷＣ４-Ｃ３０α-オレフィンポリマーＤＲＡが、分子量分布（ＭＷＤ）少なくとも３．２５を有し、ここで、ＭＷＤは、重量平均分子量であるＭｗおよび平均分子量であるＭｎでＭｗ／Ｍｎと定義される、実施形態１に記載の方法。
実施形態２２
前記ＵＨＭＷＣ４-Ｃ３０α-オレフィンポリマーＤＲＡが、重量平均分子量（Ｍｗ）少なくとも１．５×１０６ｇ／ｍｏｌを有する、実施形態１に記載の方法。
実施形態２３
少なくとも１つの、式Ｒ１Ｒ２Ｎ-アリール（式中、Ｒ１およびＲ２は、同じであるか、または異なり、それぞれが、水素、アルキル、またはシクロアルキル基であり、Ｒ１およびＲ２の少なくとも１つが、少なくとも１つの炭素原子を含有する）を有する第３級モノフェニルアミン；
少なくとも１つの、式ＴｉＸｍ（式中、ｍは、２．５〜４．０であり、Ｘは、ハロゲン含有部分である）を有するハロゲン化チタン；ならびに
少なくとも１つの、式ＡｌＲｎＹ３-ｎ（式中、Ｒは、炭化水素基であり、Ｙは、ハロゲンまたは水素であり、ｎは、１〜２０である）を有する共触媒、から本質的になり、
担体または担持体を欠く、触媒。
実施形態２４
前記共触媒がＡｌＣｌ３である、実施形態２３に記載の触媒。
実施形態２５
前記ハロゲン化チタンがＴｉＣｌ３・１／３ＡｌＣｌ３である、実施形態２３に記載の触媒。
実施形態２６
前記共触媒が、トリメチルアルミニウム、トリエチルアルミニウム、トリ-ｎ-プロイルアルミニウム、トリ-ｎ-ブチルアルミニウム、トリ-イソブチルアルミニウム、トリ-ｎ-ヘキシルアルミニウム、トリ（２-メチルペンチル）アルミニウム、トリ-ｎ-オクチルアルミニウム、ジエチルアルミニウムヒドリド、ジイソブチルアルミニウムヒドリド、ジイソプロイルアルミニウムクロリド、ジメチルアルミニウムクロリド、ジエチルアルミニウムクロリド、ジエチルアルミニウムブロミド、ジエチルヨードアルミニウム、ジ-ｎ-プロピルアルミニウムクロリド、ジ-ｎ-ブチルアルミニウムクロリド、およびジイソブチルアルミニウムクロリドからなる群から選択される１つまたは複数の有機アルミニウム化合物を含む、実施形態２３に記載の触媒。
実施形態２７
前記第３級モノフェニルアミンが、Ｎ，Ｎ-ジエチルアニリン、Ｎ-エチル-Ｎ-メチルパラトリルアミン、Ｎ，Ｎ-ジプロピルアニリン、Ｎ，Ｎ-ジエチルメシチルアミン、およびその組み合わせからなる群から選択される、実施形態２３に記載の触媒。
実施形態２８
前記第３級モノフェニルアミンがＮ，Ｎ-ジエチルアニリンを含む、実施形態２７に記載の触媒。
実施形態２９
反応炉において第１のα-オレフィンモノマーを触媒および炭化水素溶媒の存在下で重合させることにより、ＵＨＭＷＣ４-Ｃ３０α-オレフィンコポリマーＤＲＡを生産する工程であって、前記触媒は、
少なくとも１つの、式Ｒ１Ｒ２Ｎ-アリール（式中、Ｒ１およびＲ２は、同じであるか、または異なり、それぞれが、水素、アルキル、またはシクロアルキル基であり、Ｒ１およびＲ２の少なくとも１つが、少なくとも１つの炭素原子を含有する）を有する第３級モノフェニルアミン；
少なくとも１つの、式ＴｉＸｍ（式中、ｍは、２．５〜４．０であり、Ｘは、ハロゲン含有部分である）を有するハロゲン化チタン；ならびに
少なくとも１つの、式ＡｌＲｎＹ３-ｎ（式中、Ｒは、炭化水素基であり、Ｙは、ハロゲンまたは水素であり、ｎは、１〜２０である）を有する共触媒、から本質的になる、生産する工程と、
前記ＵＨＭＷＣ４-Ｃ３０α-オレフィンポリマーＤＲＡを導管に導入して、前記導管において抗力を減少させる工程と
を含む、前記導管において抗力を減少する方法。
実施形態３０
前記ＵＨＭＷＣ４-Ｃ３０α-オレフィンポリマーＤＲＡが非晶質構造を有する、実施形態２９に記載の方法。
実施形態３１
前記ＵＨＭＷＣ４-Ｃ３０α-オレフィンポリマーＤＲＡが、分子量分布（ＭＷＤ）少なくとも３．２５を有し、ここで、ＭＷＤは、重量平均分子量であるＭｗおよび数平均分子量であるＭｎでＭｗ／Ｍｎと定義される、実施形態２９に記載の方法。
実施形態３２
前記ＵＨＭＷＣ４-Ｃ３０α-オレフィンポリマーＤＲＡが、重量平均分子量（ＭＷ）少なくとも１．５×１０６ｇ／ｍｏｌを有する、実施形態２９に記載の方法。